(57)【要約】      （修正有）【課題】成形装置から揮発した白金族金属の凝集を抑え、白金族金属の凝集物がシートガラスに混入することを防止する方法および基板製造装置を提供する。【解決手段】ダウンドロー法によりガラス基板を製造する方法であって、ガラス原料を熔解して熔融ガラスをつくる熔解工程と、熔融ガラスを、少なくとも一部が白金族金属からなる成形装置２１０を用いて、成形炉３０内でシートガラスＳＧに成形する成形工程と、を備え、前記成形工程では、前記成形炉３０内に配された、前記成形炉３０内の雰囲気を調整する調整手段を用いて、前記成形装置２１０から揮発した白金族金属の凝集が抑制されるよう前記雰囲気温度を調整することを特徴とする。【選択図】図３
2015124112.tif 000002
【特許請求の範囲】
【請求項１】
ダウンドロー法によりガラス基板を製造する方法であって、
ガラス原料を熔解して熔融ガラスをつくる熔解工程と、
熔融ガラスを、少なくとも一部が白金族金属からなる成形装置を用いて、成形炉内でシートガラスに成形する成形工程と、を備え、
前記成形工程では、前記成形炉内に配された、前記成形炉内の雰囲気を調整する調整手段を用いて、前記成形装置から揮発した白金族金属の凝集が抑制されるよう前記雰囲気温度を調整することを特徴とするガラス基板の製造方法。
【請求項２】
前記調整手段は、前記成形炉内の温度を調整する複数の発熱体を有し、
前記成形工程では、前記成形炉内の最高温度と最低温度の温度差が前記白金族金属の凝集を抑制しうる温度差になるよう、前記発熱体の配置位置および発熱量の少なくとも一方を調整する、請求項１に記載のガラス基板の製造方法。
【請求項３】
前記調整手段は、前記成形炉内の酸素濃度を調整するために酸素ガスと異なる調整用ガスを前記成形炉内に供給する１または複数のガス供給手段を有し、
前記成形工程では、前記成形炉内の酸素濃度が前記白金族金属の凝集を抑制しうる濃度になるよう、前記調整用ガスの供給量を調整する、請求項１または２に記載のガラス基板の製造方法。
【請求項４】
ダウンドロー法によりガラス基板を製造するガラス基板製造装置であって、
ガラス原料を熔解して熔融ガラスをつくる熔解装置と、
成形炉内で熔融ガラスをシートガラスに成形する成形装置であって、少なくとも一部が白金族金属からなる成形装置と、を備え、
前記成形装置は、前記成形装置から揮発した白金族金属の凝集が抑制されるよう前記成形炉内雰囲気温度を調整する調整手段を有することを特徴とするガラス基板製造装置。
【発明の詳細な説明】
【技術分野】
【０００１】
本発明は、ガラス基板の製造方法およびガラス基板製造装置に関する。
【背景技術】
【０００２】
ダウンドロー法を用いてガラス基板を製造する方法では、熔融ガラスをシートガラスに成形する成形工程が行われる。成形工程では、成形炉内に配された成形装置に熔融ガラスを供給して、成形装置の成形体から流下させ、これを成形炉の下流側に配されたローラで引っ張ることによりシートガラスに成形される（例えば、特許文献１）。
従来の成形装置として、耐熱性を上げるために、一部が白金または白金合金等で構成されたものがある。例えば、成形体に装着され、白金または白金合金等からなるガイドを備える成形装置が知られている。ガイドは、成形体の長手方向の両端に装着されることで、成形体から流れ出る熔融ガラスの幅方向（熔融ガラスの流れる方向と直交する方向）への広がりを規制する機能を有する。
【先行技術文献】
【特許文献】
【０００３】
【特許文献１】特開２０１０−１８９２２０号公報
【発明の概要】
【発明が解決しようとする課題】
【０００４】
成形されたシートガラスに異物が混入する場合があることが分かった。
【０００５】
本発明は、成形装置から揮発した白金族金属の凝集を抑え、白金族金属の凝集物がシートガラスに混入することを防止することを目的とする。
【課題を解決するための手段】
【０００６】
本発明者が、シートガラスに異物が混入する原因について検討を重ねたところ、成形装置の白金族金属からなる部分が、成形工程において、成形炉内の高温雰囲気に接することで酸化されて揮発する一方で、成形炉内では、温度分布が生じ、あるいは、雰囲気中の酸素濃度が一定以上の高さであるために、揮発した白金族金属が凝集を起こし、当該凝集物が熔融ガラスの表面に付着し、シートガラスに混入されることが明らかにされた。
【０００７】
本発明の一態様は、ガラス基板の製造方法である。
[１]当該製造方法は、ダウンドロー法によりガラス基板を製造する方法であって、
ガラス原料を熔解して熔融ガラスをつくる熔解工程と、
熔融ガラスを、少なくとも一部が白金族金属からなる成形装置を用いて、成形炉内でシートガラスに成形する成形工程と、を備え、
前記成形工程では、前記成形炉内に配された、前記成形炉内の雰囲気を調整する調整手段を用いて、前記成形装置から揮発した白金族金属の凝集が抑制されるよう前記雰囲気温度を調整することを特徴とする。
【０００８】
［２］前記調整手段は、前記成形炉内の温度を調整する複数の発熱体を有し、
前記成形工程では、前記成形炉内の最高温度と最低温度の温度差が前記白金族金属の凝集を抑制しうる温度差になるよう、前記発熱体の配置位置および発熱量の少なくとも一方を調整する、［１］に記載のガラス基板の製造方法。
【０００９】
［３］前記調整手段は、前記成形炉内の酸素濃度を調整するために酸素ガスと異なる調整用ガスを前記成形炉内に供給する１または複数のガス供給手段を有し、
前記成形工程では、前記成形炉内の酸素濃度が前記白金族金属の凝集を抑制しうる濃度になるよう、前記調整用ガスの供給量を調整する、［１］または［２］に記載のガラス基板の製造方法。
【００１０】
本発明の別の一態様は、ガラス基板製造装置である。
［４］当該製造装置は、ダウンドロー法によりガラス基板を製造するガラス基板製造装置であって、
ガラス原料を熔解して熔融ガラスをつくる熔解装置と、
成形炉内で熔融ガラスをシートガラスに成形する成形装置であって、少なくとも一部が白金族金属からなる成形装置と、を備え、
前記成形装置は、前記成形装置から揮発した白金族金属の凝集が抑制されるよう前記成形炉内雰囲気温度を調整する調整手段を有することを特徴とする。
【発明の効果】
【００１１】
上述の態様のガラス基板の製造方法およびガラス基板製造装置によれば、成形装置から揮発した白金族金属の凝集を抑え、白金族金属の凝集物がシートガラスに混入することを防止する。
【図面の簡単な説明】
【００１２】
【図１】本実施形態のガラス基板の製造方法の工程の一例を示す図である。
【図２】本実施形態における熔解工程〜切断工程を行う装置の一例を模式的に示す図である。
【図３】成形炉内に配された成形装置を側方から見た図である。
【図４】成形炉内に配された成形装置を端面側から見た図である。
【図５】変形例に係る成形装置を側方から見た図である。
【発明を実施するための形態】
【００１３】
以下、本実施形態のガラス基板の製造方法及びガラス基板製造装置について説明する。図１は、本実施形態のガラス基板の製造方法の工程の一例を示す図である。
以降で説明する白金または白金合金等は、白金族金属であり、白金、ルテニウム、ロジウム、パラジウム、オスミウム、イリジウム、および、これらの中から選択された２以上の金属の合金を含む。
【００１４】
ガラス基板の製造方法は、熔解工程（ＳＴ１）と、清澄工程（ＳＴ２）と、均質化工程（ＳＴ３）と、成形工程（ＳＴ４）と、徐冷工程（ＳＴ５）と、切断工程（ＳＴ６）と、を主に有する。
【００１５】
熔解工程（ＳＴ１）は熔解装置で行われる。熔解工程では、熔解装置に蓄えられた熔融ガラスの液面にガラス原料を投入することにより熔融ガラスを作る。なお、ガラス原料には清澄剤が添加されることが好ましい。清澄剤は、環境負荷低減の点から、酸化錫が好適に用いられる。
【００１６】
清澄工程（ＳＴ２）は、清澄装置で行われ、熔融ガラスを清澄する。具体的には、熔融ガラス中に含まれるガス成分を熔融ガラスから放出する、あるいは、ガス成分を熔融ガラス中に吸収する。
【００１７】
均質化工程（ＳＴ３）では、清澄装置から延びる配管を通って供給された攪拌装置内の熔融ガラスを、スターラを用いて攪拌することにより、熔融ガラスの均質化を行う。
【００１８】
成形工程（ＳＴ４）及び徐冷工程（ＳＴ５）は、成形装置を含む成形ユニットにおいて行われる。
成形工程（ＳＴ４）では、熔融ガラスをシートガラスに成形し、シートガラスの流れを作る。成形は、ダウンドロー法、フロート法、ロールアウト法等、公知の方法を用いることができる。以降で説明する成形工程は、ダウンドロー法として、オーバーフローダウンドロー法を用いて成形を行う場合を例とする。
徐冷工程（ＳＴ５）では、成形されて流れるシートガラスが所望の厚さになり、内部歪が生じないように、さらに、反りが生じないように冷却される。
【００１９】
切断工程（ＳＴ６）では、切断装置において、成形装置から供給されたシートガラスを所定の長さに切断することで、板状のガラス板を得る。切断されたガラス板はさらに、所定のサイズに切断され、目標サイズのガラス基板が作られる。
【００２０】
図２は、本実施形態における熔解工程（ＳＴ１）〜切断工程（ＳＴ６）を行う装置の一例を模式的に示す図である。当該装置は、図２に示すように、主に熔融ガラス生成ユニット１００と、成形ユニット２００と、切断ユニット３００と、を有する。熔融ガラス生成ユニット１００は、熔解装置１０１と、清澄装置１０２と、攪拌装置１０３と、ガラス供給管１０４，１０５，１０６と、を有する。成形ユニット２００は、成形装置２１０を有する。
【００２１】
図２に示す例の熔解装置１０１は、ガラス原料を熔解して熔融ガラスをつくる。
清澄装置１０２は、白金または白金合金等からなる清澄管の中において、熔融ガラスＭＧを通過させる間、電極板間に電流を流して清澄管を例えば通電加熱して脱泡処理を少なくとも行う。
攪拌装置１０３は、スターラ１０３ａによって熔融ガラスＭＧを攪拌して均質化する。
成形ユニット２００は、清澄装置１０２、攪拌装置１０３で処理された熔融ガラスＭＧを、成形炉３０内で、成形装置２１０を用いたオーバーフローダウンドロー法により、成形してシートガラスＳＧとする。なお、図２において、成形装置２１０は簡略化して示される。さらに、徐冷炉４０において、板厚偏差、歪、及び反りがシートガラスＳＧに生じないように、シートガラスＳＧが徐冷される。成形炉３０と徐冷炉４０とは、シートガラスＳＧが流れる方向に隣接して設けられている。
切断装置３００は、徐冷したシートガラスＳＧを切断してガラス基板とする。
【００２２】
（成形工程及び成形装置）
図３および図４に、成形装置２１０を示す。
図３は、成形炉３０内に配された成形装置２１０を側方から見た図である。図４は、成形炉３０内に配された成形装置２１０を端面側から見た図である。
【００２３】
成形炉３０は、仕切り部材２０によって徐冷炉４０と区画された、仕切り部材２０より上方の空間である。成形炉３０は、外壁２４と、外壁２４の内側に配された内部隔壁１６とを備えている。内部隔壁１６の内側には、成形装置２１０が配されている。外壁２４と内部隔壁１６の間には、複数の発熱体（調整手段）２８、２９が配されている。成形装置２１０と発熱体２８、２９とは、内部隔壁１６により仕切られている。なお、複数の発熱体２９のうち一部の発熱体が、内部隔壁１６の内側に配される場合がある。
【００２４】
成形装置２１０は、成形工程ＳＴ４を行うための装置であり、成形体１４と、成形体１４に装着されるキャップ部材２３０，２４０と、ガラス供給管１０６の一部と、を有する。
【００２５】
成形体１４は、熔融ガラス生成ユニット１００から流れてくる熔融ガラスを、オーバーフローダウンドロー法によりシート状のガラス（シートガラスＳＧ）に成形する機能を有する。成形体１４は、長手方向（図３の左右方向）に垂直な方向（図４の紙面と平行な方向）に切断した断面形状が楔形形状を有している。成形体１４は、例えば、ジルコニア質耐火物、高アルミナ質耐火物等の焼成耐火物や、黒鉛質レンガ等の不焼成耐火物からなる。中でも、耐熱性に優れる点で、好ましくはジルコニア質耐火物からなる。成形体１４の上部には、熔解装置１０１から流れてくる熔融ガラスを受け入れる溝部１８が形成されている。溝部１８は、図３に示されるように、上端の高さ位置がキャップ部材２３０側からキャップ部材２４０側に進む方向に徐々に低くなるよう傾斜するとともに、溝底の高さ位置がキャップ部材２３０側からキャップ部材２４０側に進む方向に徐々に高くなっている。成形体１４の側面１４ｂは、溝部１８からオーバーフローした熔融ガラスＭＧが流下するように、鉛直方向に沿って形成されている。成形体１４の傾斜面１４ｃは、成形体１４の両側面１４ｂ，１４ｂを流下した熔融ガラスＭＧが、成形体１４の楔形形状の断面の頂点である最下端部１４ｄで合流するように、側面１４ｂに対して傾斜している。なお、本明細書では、最下端部１４ｄで合流した後のガラスをシートガラスＳＧといい、最下端部１４ｄで合流する前のガラスを熔融ガラスＭＧという。
【００２６】
キャップ部材２３０，２４０は、成形体１４の長手方向の両端に、成形体１４の外周壁面を覆うよう嵌め合わせられる部材である。キャップ部材２３０，２４０は、成形工程において、成形体１４からオーバーフローして流下する熔融ガラスＭＧの幅方向への広がりを規制する。キャップ部材２３０には、ガラス供給管１０６が接続され、ガラス供給管１０６内の熔融ガラスが通る穴（不図示）が形成されている。なお、ガラス供給管１０６のうち、成形炉３０内に延びる部分は、成形体１４およびキャップ部材２３０，２４０とともに、成形装置２１０を構成する。キャップ部材２３０、２４０およびガラス供給管１０６は、白金または白金合金等からなる。
【００２７】
内部隔壁１６は、発熱体２８、２９と成形体１４との間に配置され、成形体１４を取り囲むように、成形体１４の周囲に配置されている。内部隔壁１６はＳｉＣ焼結体であり、より詳しくは、高密度の焼結ＳｉＣの板である。内部隔壁１６は、ＳｉＣの含有率が９５ｗｔ％以上のＳｉＣ焼結体であることが好ましい。また、内部隔壁１６の温度の均一性を高める観点から、熱伝導率が１２００度で２０Ｗ／ｍＫ以上、より好ましくは２５Ｗ／ｍＫ以上、さらに好ましくは３０Ｗ／ｍＫ以上であるＳｉＣ焼結体を用いることが好ましい。
【００２８】
外壁２４と内部隔壁１６との水平方向の間には、外壁２４と内部隔壁１６との間の空間を横方向に仕切る水平隔壁２６が設けられている。水平隔壁２６は、成形炉３０の外壁２４と内部隔壁１６との間の空間を、上下に隣接した複数の空間に仕切る板状の部材であり、断熱部材である。水平隔壁２６によって区画された空間にはそれぞれ発熱体２８が配置されている。外壁２４と内部隔壁１６との鉛直方向の間には、複数の発熱体２９が、互いに間隔をあけて、発熱体２８と直交する方向（図３の紙面奥行方向、図４の左右方向）に延びるよう配されている。複数の発熱体２８，２９については後述する。
【００２９】
仕切り部材２０は、成形体１４の最下端部１４ｄの近傍に配置される板状の部材であり、断熱部材である。仕切り部材２０は、成形体１４の最下端部１４ｄから流下していくシートガラスＳＧの厚み方向の両側に、水平となるように配置されている。仕切り部材２０は、シートガラスＳＧが通過する隙間を残してその上下の雰囲気を仕切り、断熱することにより、仕切り部材２０の上側から下側への熱の移動を抑制している。仕切り部材２０の下方には、冷却ローラ２２が配置されている。
冷却ローラ２２は、仕切り部材２０の下方に位置する徐冷炉４０に配置されている。また、冷却ローラ２２は、シートガラスＳＧの厚み方向の両側に、且つ、その幅方向の両端部分で対向するように配置されている。冷却ローラ２２は、内部に通された空冷管により空冷されている。
【００３０】
（発熱体）
発熱体２８，２９は、内部隔壁１６を介して熔融ガラスＭＧを所望の温度範囲に保つとともに、成形装置２１０から揮発した白金または白金合金等の凝集が抑制されるよう成形炉３０内の雰囲気を調整する機能を有する。成形装置２１０から揮発した白金または白金合金等は、具体的には、成形装置２１０のうち白金または白金合金等からなる部分、すなわち、キャップ部材２３０，２４０およびガラス供給管１０６の一部から揮発した白金または白金合金等である。調整される成形炉３０内の雰囲気は、特に、内部隔壁１６内の雰囲気である。発熱体２８，２９によって調整されるのは、内部隔壁１６内の雰囲気の温度である。
【００３１】
内部隔壁を備えた成形炉において、内部隔壁内の温度は、一般的に、失透を抑制しつつ成形体から流れ出る熔融ガラスの肉厚を最適な厚さにする観点から、内部隔壁内の領域によって異なる温度になるよう設定される。具体的には、熔融ガラスをオーバーフローさせる成形体の溝部に接する領域が他の領域より温度が高くなるよう設定され、さらに、当該溝部に接する領域の中では、成形体の長手方向の中央部に接する領域が、他の領域よりも温度が高くなるよう設定されている。このため、成形体を、図３に示されるように側方から見たとき、２つのキャップ部材の垂直方向の上端および下端に接する４つの領域の温度は相対的に低くなる。中でも、キャップ部材の下端と接する２つの領域は、内部隔壁内で最も温度が低くなる。このような温度分布が内部隔壁内で生じていると、高温領域の雰囲気が成形炉内を移動して低温領域に差し掛かると、高温領域に含まれていた白金または白金合金等の揮発物の飽和蒸気圧が下がることによって、当該揮発物の分圧が低温領域での飽和蒸気圧を下回り、これにより、雰囲気中に含まれる白金または白金合金等の揮発物が凝集する場合がある。このような凝集物は、雰囲気中を微粒子の状態で浮遊したり、内部隔壁の壁面やキャップ部材の表面に付着して、熔融ガラス上に落下したりして、シートガラス中に異物が混入するおそれがある。本実施形態では、発熱体２８，２９の調整機能によって、成形炉３０内の雰囲気の温度が調整されるため、成形装置２１０から揮発した白金または白金合金等の揮発物が凝集することが抑制される。このため、シートガラスへの異物混入を防止できる。
【００３２】
発熱体２８，２９は、内部隔壁１６内の最高温度と最低温度の温度差が白金または白金合金等の凝集を抑制しうる温度差になるよう、発熱体２８，２９の配置位置および発熱量の少なくとも一方を調整することが好ましい。上記温度差は、成形温度が１１００〜１３５０℃である場合に、好ましくは２００℃以内であり、例えば、１５０℃以内である。温度差の下限値は特に制限されないが、例えば、０℃、５０℃である。白金または白金合金等の揮発物の凝集が抑制されるような成形炉３０内の雰囲気の温度条件は、予めコンピュータシミュレーションによって求めておき、これに従って、発熱体２８，２９の配置位置や発熱量を調整することが好ましい。
【００３３】
配置位置の調整としては、例えば、発熱体２９の位置を変えることや、新たに発熱体２９を設けることが挙げられる。新たに発熱体２９を設ける場合、内部隔壁１６の外側または内側に設けることができる。発熱量の調整としては、発熱体２８，２９の通電量を変えることや、発熱体２８，２９の種類を変えることが挙げられる。配置位置の調整および発熱量の調製は、適宜組み合わせて行うことができる。
調整作業の例として、例えば、図３に示されるように、キャップ部材２３０，２４０の下方に、新たに発熱体２９ｃ，２９ｄを配置することで、内部隔壁１６内の上方の領域と下方の領域との温度差を小さくすることが挙げられる。また、発熱体２９のうち、溝部１８の高さ位置が低い成形体１４の領域の上方にある発熱体２９ａ、２９ｂを、内部隔壁１６に近づけるよう下方に移動させることで、あるいは、複数の発熱体２９の間で、通電量を異ならせて、外壁２４に近い位置に発熱体２９であるほど発熱量が大きくなるようにすることで、溝部１８に接する熔融ガラスのうち、幅方向の中央部と、キャップ部材２４０側の端部との温度差を小さくすることが挙げられる。さらに、発熱体２９と発熱体２８の間で発熱量を調整することで、内部隔壁１６内の雰囲気の温度差のバランスを取ることが挙げられる。
【００３４】
上記した調整作業において、内部隔壁１６のうち成形体１４の上方に位置する天井１６ａに接する雰囲気の温度が、内部隔壁１６内で最も温度が高くなるよう調整することが好ましい。成形体１４の真上に位置する雰囲気の温度が他の領域の温度よりも高くなっていれば、内部隔壁１６の天井１６ａに、白金または白金合金等の凝集物が析出して、成形体１４の溝部１８に向けて落下することを防止できる。
【００３５】
本実施形態に用いられる成形装置は、少なくとも一部が白金または白金合金で構成されたものであればよく、成形装置のどの部分が白金または白金合金等で構成されていてもよい。例えば、成形体１４や、成形装置２１０に含まれる他の部材が、白金または白金合金等からなる部分を含んでいてもよい。他の部材としては、図示されないが、例えば、成形体１４を下方から支持するとともに、成形体１４を、長手方向の両側から、キャップ部材２３０およびキャップ部材２４０を介して押圧するよう挟持するブロック状の支持部材が挙げられる。
【００３６】
（変形例）
次に、図５を参照して、本実施形態の変形例を説明する。
図５は、本実施形態の変形例に係る、成形炉内に配された成形装置を示す図である。
この変形例では、調整手段として、発熱体２８，２９に代えて、ノズル（ガス供給手段）２７が用いられる。なお、変形例においても、発熱体は、熔融ガラスの肉厚を所望の厚みにする目的で、内部隔壁１６の外側に配されているが、図５において、説明の便宜のため、図示を省略する。
【００３７】
ノズル２７は、内部隔壁１６内の酸素濃度を調整するために酸素ガスと異なる調整用ガスを内部隔壁１６内に供給する。調整用ガスを、内部隔壁１６内に供給することで、内部隔壁１６内の酸素濃度（酸素分圧）を低くし、これにより、成形装置２１０のうち白金または白金合金等からなる部分が酸化されて揮発するのを抑制することができる。
【００３８】
調整用ガスは、酸素および熔融ガラスと不活性であるガスが好ましく、例えば、窒素ガスや、ヘリウム、ネオン、アルゴン、クリプトン、キセノン等の希ガスが用いられる。ノズル２７は、内部隔壁１６内に、１または複数設けることができる。ノズル２７は、外壁２４の外側に設けられた、図示されないガス源に配管を介して接続され、配管の途中に設けられた弁を操作することで、内部隔壁１６内に調整用ガスを供給することができる。白金または白金合金等の揮発物の凝集が抑制されるような成形炉３０内の酸素濃度の条件は、予めコンピュータシミュレーションによって求めておき、これに従って、ノズルの配置位置やガス供給量を調整することが好ましい。
【００３９】
調整作業の具体例として、例えば、図５に示される位置にノズル２７を設け、調整用ガスを図示される方向に供給することで、内部隔壁１６内で、高温領域における酸素濃度を下げることができる。このため、高温領域に含まれる酸素によって白金または白金合金等が酸化される作用が抑えられ、これにより、白金または白金合金等の揮発が抑えられる。
変形例によれば、成形炉３０内の雰囲気の酸素濃度が調整され、成形装置２１０から揮発した白金または白金合金等の凝集が抑制されるため、白金または白金合金等の異物がシートガラスに混入されるのが防止される。
変形例において、上記した発熱体２８，２９による調整作業を行ってもよい。
【００４０】
（ガラス組成）
本発明は、成形炉内を、高温に保つ必要がある場合に適している。具体的には、成形炉内が１０００℃以上である場合に適しており、１２００℃以上である場合にさらに適しており、１３００℃以上である場合に特に適している。
失透温度が高いガラスを用いてガラス基板を製造する場合には、成形炉内を高温に保つ必要があるので、本発明は、失透温度が高いガラスを用いてガラス基板を製造する際に適している。具体的には、本発明は、失透温度が１０００℃以上であるガラス基板の製造に好適であり、１１６０℃以上のガラス基板の製造により好適である。
【００４１】
また、無アルカリガラスやアルカリ金属を微量含んだアルカリ微量含有ガラスは、失透温度が高いので、本発明は、無アルカリガラスやアルカリ微量含有ガラスから構成されるガラス基板を製造する場合に適している。無アルカリガラスの一例として、質量％で表示して、以下の組成範囲のガラス基板が挙げられる。
ＳｉＯ２：５０〜７０％、
Ａｌ２Ｏ３：０〜２５％、
Ｂ２Ｏ３：1〜１５％、
ＭｇＯ：０〜１０％、
ＣａＯ：０〜２０％、
ＳｒＯ：０〜２０％、
ＢａＯ：０〜１０％、
ＲＯ：５〜３０％（ただし、ＲはＭｇ、Ｃａ、Ｓｒ及びＢａの合量)、 
を含有する無アルカリガラス。
なお、上述したように、ガラス基板はアルカリ金属を微量含んだアルカリ微量含有ガラスであってもよい。アルカリ金属を含有させる場合、Ｒ’２Ｏの合計が０．１０％以上０．５％以下、好ましくは０．２０％以上０．５％以下(ただし、Ｒ’はＬｉ、Ｎａ及びＫから選ばれる少なくとも１種であり、ガラス基板が含有するものである)含むことが好ましい。勿論、Ｒ’２Ｏの合計が０．１０％未満でもよい。すなわち、本発明は、無アルカリガラスやアルカリ微量のガラス基板が使用されるフラットパネルディスプレイを製造する場合に適している。
本発明は、例えば、液晶ディスプレイ用ガラス基板、有機ＥＬディスプレイ用ガラス基板、カバーガラスに好適に用いられる。本発明は、その他、携帯端末機器などのディスプレイや筐体用のカバーガラス、タッチパネル板、太陽電池のガラス基板やカバーガラスとしても用いることができる。また、本発明は、ポリシリコンＴＦＴを用いた液晶ディスプレイ用ガラス基板に好適である。
【００４２】
（実験例）
本実施形態の効果を確認するために、白金族金属からなる部分を含む成形装置を用いて、オーバーフローダウンドロー法に用いて成形工程を行い、熔融ガラスの成形を行った。成形装置には、ジルコニア質耐火物からなる成形体、白金合金からなるキャップ部材、および白金合金からなるガラス供給管を用いた。白金合金の揮発物の凝集が抑制されるような成形炉３０内の雰囲気の温度条件を、予めコンピュータシミュレーションによって求め、これに従って、成形装置の周りに、図３および図４に示されるように、発熱体を配置し、発熱量を調整して、成形工程を行った。熔融ガラスのガラス組成は、上記無アルカリガラスの組成とした。成形工程は、成形炉内の温度１２００〜１３００℃の範囲で行った。成形工程における熔融ガラスの温度は、１２００〜１３５０℃であった。なお、成形工程後、徐冷、切断し、縦２２７０ｍｍ×横２０００ｍｍのガラス基板を複数作製し、そのうち無作為に抽出した１００枚について、レーザ顕微鏡を用いてガラス基板表面に混入している異物の数を数え、その平均値を求めた（実施例）。
一方、発熱体の配置位置および発熱量の調整を行わずに、その他の点を実施例と同様にして成形工程を行うとともに、異物の数を数えた（比較例）。
その結果、実施例では比較例と比較してガラス基板の単位面積当たりの異物の数が低減しており、成形装置から揮発した白金合金の凝集が抑制されるよう、成形炉内の雰囲気の温度を調整することで、シートガラスへの異物の混入が防止されることが確認された。
【００４３】
以上、本発明のガラス基板の製造方法及びガラス基板製造装置について詳細に説明したが、本発明は上記実施形態に限定されず、本発明の主旨を逸脱しない範囲において、種々の改良や変更をしてもよいのはもちろんである。
【符号の説明】
【００４４】
１４  成形体
１６  内部隔壁
２４  外壁
２７  ノズル
２８，２９  発熱体
３０  成形炉
１０１  熔解装置
１０６  ガラス供給管
２１０  成形装置
２３０、２４０  キャップ部材
【図１】
2015124112.tif 000003
【図２】
2015124112.tif 000004
【図３】
2015124112.tif 000005
【図４】
2015124112.tif 000006
【図５】
2015124112.tif 000007